(57)【要約】第１パネルと第２パネルとを強固に挟むクリップが不要となるガラスパネルユニットの製造方法を提供する。ガラスパネルユニット（１０）の製造方法は、接着剤配置工程と、ピラー形成工程と、組立品形成工程と、接合工程と、減圧工程と、封止工程と、を備える。接着剤配置工程では、所定の反りを有する第１パネル（２０）又は第２パネル（３０）の上に、熱接着剤（枠体（４１０）及び仕切り（４２０））を配置する。ピラー形成工程では、第１パネル又は第２パネルの上に、ピラー（７０）を配置する。組立品形成工程では、組立品（１００）を形成する。接合工程では、第１パネルが上側に位置し第２パネルが下側に位置する状態で、組立品を加熱して第１パネルと第２パネルとを接合する。減圧工程では、内部空間（５００）を減圧する。封止工程では、排気口（７００）を閉塞して、密閉された減圧空間（５０）を形成する。
2019230218.tif 000002
【特許請求の範囲】
【請求項１】
第１ガラス板を含み所定の反りを有する第１パネル又は第２ガラス板を含む第２パネルの上に、熱接着剤を配置する接着剤配置工程と、
前記第１パネル又は前記第２パネルの上に、ピラーを配置するピラー形成工程と、
前記第１パネルに対向させて前記第２パネルを配置し、前記第１パネルと前記第２パネルと前記熱接着剤と前記ピラーとを含み、かつ、前記第１パネルと前記第２パネルと前記熱接着剤のうちの少なくともいずれかに形成される排気口と、を有する組立品を形成する組立品形成工程と、
前記第１パネルが上側に位置し前記第２パネルが下側に位置する状態で、前記組立品を加熱して前記熱接着剤を溶融させ、前記熱接着剤により前記第１パネルと前記第２パネルとを接合し、前記排気口を除いて前記第１パネルと前記第２パネルと前記熱接着剤の溶融物とで囲まれた内部空間を形成する接合工程と、
前記内部空間の気体を排出して前記内部空間を減圧する減圧工程と、
減圧した状態を維持したまま、前記排気口を閉塞して、前記内部空間を封止し、密閉された減圧空間を形成する封止工程と、
を備える
ガラスパネルユニットの製造方法。
【請求項２】
前記第１ガラス板の凸となる側の板面にＬｏｗ−Ｅ膜がコーティングされており、
前記組立品形成工程において、前記第１ガラス板の前記凸となる側の板面が前記第２パネルに対向するように配置される
請求項１記載のガラスパネルユニットの製造方法。
【請求項３】
前記組立品形成工程において、前記第１ガラス板の凹となる側の板面が前記第２パネルに対向するように配置される
請求項１記載のガラスパネルユニットの製造方法。
【発明の詳細な説明】
【技術分野】
【０００１】
本発明は、ガラスパネルユニットの製造方法に関し、更に詳しくは、反りを有する第１パネルと第２パネルとを用いて製造されるガラスパネルユニットの製造方法に関する。
【背景技術】
【０００２】
特許文献１は、複層ガラスを開示する。特許文献１に開示された複層ガラスは、第１パネルと、第１パネルと対向するように配置される第２パネルと、第１パネルと第２パネルとを気密に接合する封止材と、を備える。さらに、第１パネルと第２パネルと封止材とで密閉されて減圧空間となる内部空間内に、第１パネルと第２パネルとに接触するように配置される複数のスペーサを備えている。【０００３】
上述した従来の複層ガラスの製造にあたっては、第１パネル又は第２パネルに反りがある場合、封止材により第１パネルと第２パネルとを気密に接合する前、封止材が第１パネルと第２パネルの両方に接触しにくい。このため、封止材により第１パネルと第２パネルとを気密に接合する際に、封止材を第１パネルと第２パネルの両方に強制的に接触させて、第１パネル及び第２パネルと封止材との間に隙間が形成されないようにするため、第１パネルと第２パネルとを強固に挟むクリップを取り付ける必要があった。
【先行技術文献】
【特許文献】
【０００４】
【特許文献１】日本国公開特許公報１１−３１１０６９号
【発明の概要】
【０００５】
本発明の目的は、第１パネル及び第２パネルと熱接着剤との間に隙間が形成されないようにするために、第１パネルと第２パネルとを強固に挟むクリップが不要なガラスパネルユニットの製造方法を提供する。
【０００６】
本発明の一形態に係るガラスパネルユニットの製造方法は、接着剤配置工程と、ピラー形成工程と、組立品形成工程と、接合工程と、減圧工程と、封止工程と、を備える。
【０００７】
接着剤配置工程は、第１ガラス板を含み所定の反りを有する第１パネル又は第２ガラス板を含む第２パネルの上に、熱接着剤を配置する工程である。
【０００８】
前記ピラー形成工程は、前記第１パネル又は前記第２パネルの上に、ピラーを配置する工程である。
【０００９】
前記組立品形成工程は、前記第１パネルに対向させて前記第２パネルを配置し、組立品を形成する工程である。前記組立品は、前記第１パネルと前記第２パネルと前記熱接着剤と前記ピラーとを含み、かつ、前記第１パネルと前記第２パネルと前記熱接着剤のうちの少なくともいずれかに形成される排気口と、を有する。
【００１０】
前記接合工程は、前記第１パネルが上側に位置し前記第２パネルが下側に位置する状態で、前記組立品を加熱して前記熱接着剤を溶融させ、前記熱接着剤により前記第１パネルと前記第２パネルとを接合し、前記排気口を除いて前記第１パネルと前記第２パネルと前記熱接着剤の溶融物とで囲まれた内部空間を形成する工程である。
【００１１】
前記減圧工程は、前記内部空間の気体を排出して前記内部空間を減圧する工程である。
【００１２】
前記封止工程は、減圧した状態を維持したまま、前記排気口を閉塞して、前記内部空間を封止し、密閉された減圧空間を形成する工程である。
【図面の簡単な説明】
【００１３】
【図１】図１は、第一実施形態のガラスパネルユニットの概略断面図である。
【図２】図２は、同上のガラスパネルユニットの一部破断した概略平面図である。
【図３】図３は、同上のガラスパネルユニットの組立品の概略断面図である。
【図４】図４は、同上の組立品の一部破断した概略平面図である。
【図５】図５は、同上のガラスパネルユニットにおける第１パネルの反りを説明する断面図である。
【図６】図６は、同上のガラスパネルユニットの製造方法の説明図である。
【図７】図７は、同上のガラスパネルユニットの製造方法の説明図である。
【図８】図８は、同上のガラスパネルユニットの製造方法の説明図である。
【図９】図９は、同上のガラスパネルユニットの製造方法の説明図である。
【図１０】図１０は、同上のガラスパネルユニットの製造方法の説明図である。
【図１１】図１１は、第二実施形態のガラスパネルユニットの製造方法の説明図である。
【図１２】図１２は、第三実施形態のガラスパネルユニットの製造方法の説明図である。
【発明を実施するための形態】
【００１４】
以下の第一実施形態〜第三実施形態は、ガラスパネルユニットの製造方法に関する。特に、反りを有する第１パネルと第２パネルとを用いて製造されるガラスパネルユニットの製造方法に関する。
【００１５】
以下、第一実施形態のガラスパネルユニットの製造方法について、図１〜図１０に基いて説明する。
【００１６】
図１及び図２は、第一実施形態のガラスパネルユニット（ガラスパネルユニットの完成品）１０を示す。第一実施形態のガラスパネルユニット１０は、断熱ガラスユニットである。断熱ガラスユニットは、少なくとも一対のガラスパネルを備える複層ガラスパネルの一種であって、一対のガラスパネル間に減圧空間（真空空間でもよい）を有している。
【００１７】
第一実施形態のガラスパネルユニット１０は、第１パネル２０と、第２パネル３０と、シール４０と、減圧空間５０と、ガス吸着体６０と、複数のピラー７０と、閉塞部材８０と、を備える。
【００１８】
ガラスパネルユニット１０は、図３及び図４に示される中間生成物である組立品１００を経ることによって得られる。
【００１９】
組立品１００は、少なくとも第１パネル２０と、第２パネル３０と、熱接着剤（後述する枠体４１０及び仕切り４２０）と、ピラー７０と、を含み、排気口７００を有する。具体的には、第一実施形態では、組立品１００は、第１パネル２０と、第２パネル３０と、熱接着剤としての枠体４１０及び仕切り４２０と、内部空間５００と、通気路６００と、排気口７００と、ガス吸着体６０と、複数のピラー７０と、を備える。
【００２０】
第１パネル２０は、第１パネル２０の平面形状を定める第１ガラス板２１と、コーティング２２と、を備える。
【００２１】
第１ガラス板２１は、矩形状の平板であり、厚み方向の両側に互いに平行な第１面（図３における下面）及び第２面（図３における上面）を有する。矩形状をした第１ガラス板２１の大きさは、例えば一辺が１３６０ｍｍ〜２３５０ｍｍ、厚みが１ｍｍ〜２０ｍｍ程度であるが、数値は限定されない。第１ガラス板２１の材料は、例えば、ソーダライムガラス、高歪点ガラス、化学強化ガラス、無アルカリガラス、石英ガラス、ネオセラム、物理強化ガラスである。
【００２２】
コーティング２２は、第１ガラス板２１の第１面に形成される。第一実施形態では、第１ガラス板２１の第１面に、コーティング２２としていわゆるＬｏｗ−Ｅ（Ｌｏｗ−ｅｍｉｓｓｉｖｉｔｙ）膜が形成されている。なお、コーティング２２は、Ｌｏｗ−Ｅ膜に限定されず、所望の物理特性を有する膜であってもよい。なお、第１パネル２０は、第１ガラス板２１のみにより構成されてもよい。要するに、第１パネル２０は、少なくとも第１ガラス板２１を含む。
【００２３】
第一実施形態では、第１ガラス板２１の第１面に、スパッタリングによりコーティング２２としてのＬｏｗ−Ｅ膜が形成される。スパッタリングによりＬｏｗ−Ｅ膜を形成するにあたり、第１ガラス板２１へのＬｏｗ−Ｅ膜の密着性を向上させるため、第１ガラス板２１を高温（例えば２５０℃）になるまで加熱する。
【００２４】
その後、第１ガラス板２１の第１面にＬｏｗ−Ｅ膜からなるコーティング２２が施された第１パネル２０は、常温にまで冷却される。常温にまで冷却された第１パネル２０には、第１ガラス板２１とコーティング２２との熱膨張係数の差により反りが生じる。反りは、第１ガラス板２１の第１面すなわちコーティング２２が施された面が凸となるような反りである。
【００２５】
第一実施形態における反りは、図５に示すように、第１パネル２０の板面に沿う方向の長さＬに対する、板面に直交する方向へのずれの長さＨの比Ｈ／Ｌが０．２％程度である。例えば第１パネル２０の長さＬが１５００ｍｍの場合、反りの長さすなわち板面に直交する方向へのずれの長さＨは３ｍｍ程度となる。
【００２６】
図３及び図４に示すように、第２パネル３０は、第２パネル３０の平面形状を定める第２ガラス板３１を備える。第２ガラス板３１は、矩形状の平板であり、厚み方向の両側に互いに平行な第１面（図３における上面）及び第２面（図３における下面）を有する。第２ガラス板３１の第１面及び第２面はいずれも平面である。なお、第２パネル３０においても、若干の反りは許容される。若干の反りは、例えば、例えば第２パネル３０の長さＬが１５００ｍｍの場合に、板面に直交する方向へのずれの長さＨが０．３ｍｍ未満となる程度の反りである。
【００２７】
第２ガラス板３１の平面形状及び平面サイズは、第１ガラス板２１と同じである（つまり、第２パネル３０の平面形状は、第１パネル２０と同じである）。また、第２ガラス板３１の厚みは、例えば、第１ガラス板２１と同じである。第２ガラス板３１の材料は、例えば、ソーダライムガラス、高歪点ガラス、化学強化ガラス、無アルカリガラス、石英ガラス、ネオセラム、物理強化ガラスである。
【００２８】
第２パネル３０は、第２ガラス板３１のみで構成されている。つまり、第２ガラス板３１が第２パネル３０そのものである。なお、第２パネル３０は、いずれかの表面にコーティングを備えていてもよい。コーティングは、赤外線反射膜等の所望の物理特性を有する膜である。この場合には、第２パネル３０が第２ガラス板３１及びコーティングにより構成される。要するに、第２パネル３０は、少なくとも第２ガラス板３１を含む。
【００２９】
第２パネル３０は、第１パネル２０に対向するように配置される。具体的には、第１パネル２０と第２パネル３０とは、第１ガラス板２１の第１面と第２ガラス板３１の第１面とが互いに平行かつ対向するように配置される。
【００３０】
枠体４１０は、第１パネル２０と第２パネル３０との間に配置され、第１パネル２０と第２パネル３０とを気密に接合する。これによって、枠体４１０と第１パネル２０と第２パネル３０とで囲まれた内部空間５００が形成される。
【００３１】
枠体４１０は、熱接着剤（第１軟化点を有する第１熱接着剤）で形成されている。第１熱接着剤は、例えば、ガラスフリットである。ガラスフリットは、例えば、低融点ガラスフリットである。低融点ガラスフリットは、例えば、ビスマス系ガラスフリット、鉛系ガラスフリット、バナジウム系ガラスフリットである。
【００３２】
枠体４１０は、矩形の枠状である。枠体４１０の平面形状は、第１ガラス板２１，第２ガラス板３１と略同じであるが、枠体４１０の平面サイズは第１ガラス板２１，第２ガラス板３１より小さい。枠体４１０は、第２パネル３０の上面（第２ガラス板３１の第１面）の外周に沿って形成されている。つまり、枠体４１０は、第２パネル３０上（第２ガラス板３１の第１面）のほぼすべての領域を囲うように形成されている。
【００３３】
第１パネル２０と第２パネル３０とは、第１軟化点以上の所定温度（第１溶融温度）Ｔｍ１（図９参照）で枠体４１０の第１熱接着剤を一旦溶融させることで、枠体４１０によって気密に接合される。
【００３４】
仕切り４２０は、内部空間５００内に配置される。仕切り４２０は、内部空間５００を、密閉空間、すなわちガラスパネルユニット１０が完成したときに密閉されて減圧空間５０となる第１空間５１０と、排気空間、すなわち排気口７００と通じる第２空間５２０とに仕切る。仕切り４２０は、第１空間５１０が第２空間５２０よりも大きくなるように、第２パネル３０の中央よりも第２パネル３０の長さ方向（図４における左右方向）の第１端側（図４における右端側）に形成される。
【００３５】
仕切り４２０は、熱接着剤（第２軟化点を有する第２熱接着剤）で形成されている。第２熱接着剤は、例えば、ガラスフリットである。ガラスフリットは、例えば、低融点ガラスフリットである。低融点ガラスフリットは、例えば、ビスマス系ガラスフリット、鉛系ガラスフリット、バナジウム系ガラスフリットである。第２熱接着剤は、第１熱接着剤と同じであり、第２軟化点と第１軟化点は等しい。
【００３６】
仕切り４２０の一部には、第１空間５１０と第２空間５２０とを通じさせる通気路６００が形成される。
【００３７】
排気口７００は、第２空間５２０と外部空間とをつなぐ孔である。排気口７００は、第２空間５２０及び通気路６００を介して第１空間５１０を排気するために用いられる。排気口７００は、第２空間５２０と外部空間とをつなぐように第２パネル３０に形成されている。具体的には、排気口７００は、第２パネル３０の角部分に位置している。なお、第一実施形態では排気口７００は第２パネル３０に設けられているが、排気口７００は、第１パネル２０に設けられてもよいし、第２パネル３０に設けられてもよいし、熱接着剤の枠体４１０である部分に設けられてもよい。
【００３８】
ガス吸着体６０は、第１空間５１０内に配置される。具体的には、ガス吸着体６０は、長尺状であり、第２パネル３０の長さ方向の第２端側（図４における左端側）に、第２パネル３０の幅方向に沿って形成されている。つまり、ガス吸着体６０は、第１空間５１０（減圧空間５０）の端に配置される。このようにすれば、ガス吸着体６０を目立たなくすることができる。また、ガス吸着体６０は、仕切り４２０及び通気路６００から離れた位置にある。そのため、第１空間５１０の排気時に、ガス吸着体６０が排気を妨げる可能性を低くできる。
【００３９】
ガス吸着体６０は、不要なガス（残留ガス等）を吸着するために用いられる。不要なガスは、例えば、枠体４１０及び仕切り４２０が加熱された際に、枠体４１０及び仕切り４２０から放出されるガスである。
【００４０】
ガス吸着体６０は、ゲッタを有する。ゲッタは、所定の大きさより小さい分子を吸着する性質を有する材料である。ゲッタは、例えば、蒸発型ゲッタである。蒸発型ゲッタは、所定温度（活性化温度）以上になると、吸着された分子を放出する性質を有している。そのため、蒸発型ゲッタの吸着能力が低下しても、蒸発型ゲッタを活性化温度以上に加熱することで、蒸発型ゲッタの吸着能力を回復させることができる。蒸発型ゲッタは、例えば、ゼオライト又はイオン交換されたゼオライト（例えば、銅イオン交換されたゼオライト）である。
【００４１】
ガス吸着体６０は、このゲッタの粉体を備えている。具体的には、ガス吸着体６０は、ゲッタの粉体が分散された溶液を塗布することにより形成される。この場合、ガス吸着体６０を小さくできる。したがって、減圧空間５０が狭くてもガス吸着体６０を配置できる。
【００４２】
複数のピラー７０は、第１パネル２０と第２パネル３０との間隔を所定間隔に維持するために用いられる。つまり、複数のピラー７０は、第１パネル２０と第２パネル３０との距離を所望の値に維持するためのスペーサとして機能する。
【００４３】
複数のピラー７０は、第１空間５１０内に配置されている。具体的には、複数のピラー７０は、矩形（正方形又は長方形）の格子の交差点に配置されている。例えば、複数のピラー７０の間隔は、最も短くて２ｃｍである。ただし、ピラー７０の大きさ、ピラー７０の数、ピラー７０の間隔、ピラー７０の配置パターンは、適宜選択することができる。
【００４４】
ピラー７０は、透明な材料を用いて形成される。ただし、各ピラー７０は、十分に小さければ、不透明な材料を用いて形成されていてもよい。ピラー７０の材料は、後述する接合工程、減圧工程及び封止工程において、ピラー７０が変形しないように選択される。例えば、ピラー７０の材料は、第１熱接着剤の第１軟化点及び第２熱接着剤の第２軟化点よりも高い軟化点（軟化温度）を有するように選択される。
【００４５】
閉塞部材８０は、排気口７００より第２空間５２０内に、ごみ等の物体が侵入しにくくするものである。第一実施形態では、閉塞部材８０は、第１パネル２０又は第２パネル３０の排気口７００の表側に設けられるカバー８１である。
【００４６】
このような閉塞部材８０が排気口７００に設けられることにより、排気口７００より第２空間５２０内に、ごみ等の物体が侵入しにくくなる。これにより、ごみ等の物体が排気口７００内又は第２空間５２０内に侵入してガラスパネルユニット１０の見栄えが悪くなるのが抑制される。なお、このような閉塞部材８０は設けられなくてもよい。
【００４７】
次に、第一実施形態のガラスパネルユニット１０の製造方法について、図６〜図１０を参照して説明する。第一実施形態のガラスパネルユニットの製造方法は、接着剤配置工程と、ピラー形成工程と、組立品形成工程と、接合工程と、減圧工程と、封止工程と、を備える。なお、更に他の工程を備えてもよいが、任意である。以下に順に説明する。
【００４８】
第一実施形態においては、まず、図示しないが、基板形成工程が行われる。基板形成工程は、第１パネル２０及び第２パネル３０を形成する工程である。具体的には、基板形成工程では、例えば、第１パネル２０及び第２パネル３０を作製する。また、基板形成工程では、必要に応じて、第１パネル２０及び第２パネル３０を洗浄する。
【００４９】
次に、排気口７００を形成する工程が行われる。この工程では、第２パネル３０に、排気口７００を形成する。なお、排気口７００は、第１パネル２０に形成されてもよいし、後述する接着剤配置工程により配置される熱接着剤に形成されてもよい。すなわち、排気口７００は、第１パネル２０と第２パネル３０と熱接着剤のうちの少なくともいずれかに形成される。
【００５０】
次に、図６に示すように、接着剤配置工程が行われる。接着剤配置工程は、第１パネル２０又は第２パネル３０上に、熱接着剤を配置する工程である。具体的には、接着剤配置工程では、第２パネル３０上に、枠体４１０及び仕切り４２０を形成する。接着剤配置工程では、ディスペンサなどを利用して、枠体４１０の材料（第１熱接着剤）及び仕切り４２０の材料（第２熱接着剤）を第２パネル３０（第２ガラス板３１の第１面）上に塗布する。上述したように、第１熱接着剤と第２熱接着剤とは、同じ材料である。
【００５１】
なお、接着剤配置工程において、枠体４１０の材料及び仕切り４２０の材料を乾燥させるとともに、仮焼成してもよい。例えば、枠体４１０の材料及び仕切り４２０の材料が塗布された第２パネル３０を加熱する。また、第１パネル２０を第２パネル３０と一緒に加熱してもよい。つまり、第１パネル２０を第２パネル３０と同じ条件で加熱してもよい。このような仮焼成は、行われなくてもよい。
【００５２】
次に、ピラー形成工程が行われる。ピラー形成工程は、第１パネル２０又は第２パネル３０の上に、ピラー７０を配置する工程である。具体的には、ピラー形成工程では、複数のピラー７０を予め形成しておき、チップマウンタなどを利用して、複数のピラー７０を、第２パネル３０の所定位置に配置する。なお、複数のピラー７０は、フォトリソグラフィ技術及びエッチング技術を利用して形成されていてもよい。この場合、複数のピラー７０は、光硬化性材料などを用いて形成される。あるいは、複数のピラー７０は、周知の薄膜形成技術を利用して形成されていてもよい。第２パネル３０の上に載置されたピラー７０の第２パネル３０の上面からの高さは、第２パネル３０の上に載置された熱接着剤の第２パネル３０の上面からの高さと等しい。
【００５３】
次に、ガス吸着体形成工程が行われる。具体的には、ガス吸着体形成工程では、ゲッタの粉体が分散された溶液を第２パネル３０の所定位置に塗布し、乾燥させることで、ガス吸着体６０を形成する。なお、接着剤配置工程、ピラー形成工程及びガス吸着体形成工程の順序は任意である。第一実施形態では、接着剤配置工程、ピラー形成工程及びガス吸着体形成工程において、反りを有しない第２パネル３０の上に熱接着剤、ピラー７０及びガス吸着体６０を配置する。このため、第２パネル３０の上への熱接着剤、ピラー７０及びガス吸着体６０の配置がしやすく、配置の位置の精度が向上する。
【００５４】
次に、組立品形成工程が行われる。図７に示すように、組立品形成工程は、第１パネル２０に対向させて第２パネル３０を配置し、組立品１００（図３及び図４参照）を形成する工程である。
【００５５】
第１パネル２０と第２パネル３０とは、第１ガラス板２１の第１面と第２ガラス板３１の第１面とが互いに平行かつ対向するように配置して、重ね合わせられる。組立品形成工程において、第１ガラス板２１の凸となる側の板面（第１面）が、第２パネル３０に対向するように配置される。組立品形成工程により、熱接着剤が第１パネル２０と第２パネル３０とに接触して、図３及び図４に示す組立品１００が形成される。
【００５６】
組立品１００の第１パネル２０は、下方に凸となるように反っている。このため、第１パネル２０の第１面（図８における下面）の長さ方向（図８における左右の方向）の中間部がピラー７０に接触しやすく、第１面の長さ方向の端部は、熱接着剤に接触しにくい。第１パネル２０のピラー７０又は熱接着剤に接触していない端部は、熱接着剤にわずかに接触するのみか、あるいは熱接着剤の上方に位置して、熱接着剤との間に隙間が生じる。
【００５７】
次に、組立品設置工程が行われる。図８に示すように、組立品設置工程においては、第１パネル２０が上側に位置し、第２パネル３０が下側に位置する状態で、組立品１００が溶融炉（不図示）内の支持台９００に載置される。支持台９００は、溶融炉内に一台のみ配置されてもよいし、複数台が組をなして配置されてもよい。支持台９００の上面は同一平面上に位置する。支持台９００の上面は水平面であることが好ましい。
【００５８】
組立品１００は、第２パネル３０の第２面（図８における下面）が支持台９００の上面に載置される。第１パネル２０は、下方に凸となるように反っている。第１パネル２０のピラー７０又は熱接着剤に接触していない端部は、下方より支持されないため、自重により下方に下がるように撓もうとする力が生じる。しかしながら、加熱される前の温度（常温）においては、第１パネル２０は、硬くて剛性を有するため、殆ど撓まない。
【００５９】
また、真空ポンプが、排気管８１０及びシールヘッド８２０を介して組立品１００に接続される。排気管８１０は、例えば、排気管８１０の内部と排気口７００とが連通するように第２パネル３０に接合される。そして、排気管８１０にシールヘッド８２０が取り付けられ、これによって、真空ポンプの吸気口が排気口７００に接続される。
【００６０】
次に、接合工程（第１溶融工程）が行われる。接合工程は、組立品１００を加熱して熱接着剤を溶融させ、熱接着剤により第１パネル２０と第２パネル３０とを接合し、内部空間５００を形成する工程である。内部空間５００は、排気口７００を除いて第１パネル２０と第２パネル３０と熱接着剤の溶融物とで囲まれた空間である。接合工程は、第１パネル２０が上側に位置し、第２パネル３０が下側に位置する状態で行われる。
【００６１】
接合工程と、この後の減圧工程及び封止工程は、組立品１００が溶融炉内に位置する状態で行われる。
【００６２】
接合工程では、第１軟化点以上の所定温度（第１溶融温度）Ｔｍ１で第１熱接着剤を一旦溶融させることで、第１パネル２０と第２パネル３０とを気密に接合する。接合工程は、温度変化に基づいて、第１昇温工程と、第１保温工程と、第１降温工程と、に分けられる。
【００６３】
第１昇温工程は、図９中のｔ１で示す時間に行われる工程で、溶融炉内の温度を常温より第１溶融温度Ｔｍ１にまで上昇させる工程である。
【００６４】
第１保温工程は、図９中のｔ２で示す時間に行われる工程で、溶融炉内の温度を第１溶融温度Ｔｍ１に維持する工程である。
【００６５】
第１降温工程は、図９中のｔ３で示す時間に行われる工程で、溶融炉内の温度を第１溶融温度Ｔｍ１より後述する所定温度（排気温度）Ｔｅまで下降させる工程である。
【００６６】
第１パネル２０及び第２パネル３０は、溶融炉内に配置され、図９に示されるように、第１保温工程において、第１溶融温度Ｔｍ１で所定時間（第１溶融時間）ｔ２加熱される。
【００６７】
第１溶融温度Ｔｍ１及び第１溶融時間ｔ２は、枠体４１０の熱接着剤によって第１パネル２０と第２パネル３０とが気密に接合される温度及び時間であるが、仕切り４２０によって通気路６００が塞がれることがないように、設定される。つまり、第１溶融温度Ｔｍ１の下限は、第１軟化点であるが、第１溶融温度Ｔｍ１の上限は、仕切り４２０によって通気路６００が塞がれることがないように設定される。例えば、第１軟化点及び第２軟化点が４３４℃である場合、第１溶融温度Ｔｍ１は、４４０℃に設定される。また、第１溶融時間ｔ２は、例えば、１０分である。なお、接合工程では、枠体４１０からガスが放出されるが、このガスはガス吸着体６０によって吸着される。
【００６８】
また、第１保温工程において、第１パネル２０及び第２パネル３０も若干軟化する。このとき、下方に凸となるように反っている第１パネル２０は、中間部のピラー７０に接触している部分が支点となり、第２パネル３０上の熱接着剤の上方に位置している端部が自重により下降する。この端部は、第２パネル３０上の熱接着剤に載置されるまで下降し、熱接着剤に載置されて下降が停止する。これにより、第１パネル２０は、図１０に示すように、熱接着剤とピラー７０の全て又は大部分に支持されて、反りの程度が小さくなるかあるいは反りがなくなる。
【００６９】
第１保温工程の後、第１降温工程において、一旦溶融した第１熱接着剤が硬化していくとともに、第１パネル２０及び第２パネル３０も硬化していく。
【００７０】
次に、減圧工程が行われる。減圧工程は、排気口７００を介して、内部空間５００の気体を排出して内部空間５００を減圧する工程である。
【００７１】
排気は、真空ポンプを用いて行われる。真空ポンプは、シールヘッド８２０、排気管８１０及び排気口７００を介して、内部空間５００を排気する。なお、排気は、排気管８１０及びシールヘッド８２０を介して行うのではなく、溶融炉内全体を排気して行ってもよい。
【００７２】
減圧工程は、更に、温度変化に基づいて、第１降温工程と、第２保温工程と、第２昇温工程と、第３保温工程と、第２降温工程と、に分けられる。
【００７３】
減圧工程が行われる第１降温工程は、直前の接合工程における第１降温工程の一部と共通している。すなわち、接合工程が行われている第１降温工程の途中で、減圧工程が開始する。特に、減圧工程は、組立品１００が熱接着剤の軟化点以上の温度であるときに開始されることが好ましい。なお、減圧工程は、第１降温工程においては行われず、次の第２保温工程に開始されてもよい。
【００７４】
第２保温工程は、図９中のｔ４で示す時間に行われる工程で、溶融炉内の温度を排気温度Ｔｅに維持する工程である。第２保温工程では、通気路６００と第２空間５２０と排気口７００とを介して第１空間５１０が排気される。
【００７５】
排気温度Ｔｅは、ガス吸着体６０のゲッタの活性化温度（例えば、３５０℃）より高く、かつ、第１軟化点及び第２軟化点（例えば、４３４℃）より低く設定される。例えば、排気温度Ｔｅは、３９０℃である。
【００７６】
このようにすれば、枠体４１０及び仕切り４２０は変形しない。また、ガス吸着体６０のゲッタが活性化し、ゲッタが吸着していた分子（ガス）がゲッタから放出される。そして、ゲッタから放出された分子（つまりガス）は、第１空間５１０、通気路６００、第２空間５２０、及び、排気口７００を通じて排出される。したがって、減圧工程では、ガス吸着体６０の吸着能力が回復する。
【００７７】
排気時間ｔ４は、所望の真空度（例えば、０．１Ｐａ以下の真空度）の減圧空間５０が得られるように設定される。例えば、排気時間ｔ４は１２０分に設定される。なお、減圧空間５０の真空度は特に限定されない。
【００７８】
第２保温工程以降の第２昇温工程、第３保温工程及び第２降温工程は、次の封止工程と共通である。すなわち、第２昇温工程、第３保温工程及び第２降温工程においては、減圧工程と封止工程とが並行して行われる。
【００７９】
次に、封止工程（第２溶融工程）が行われる。封止工程は、減圧した状態を維持したまま、排気口７００を閉塞して、内部空間５００を封止し、密閉された減圧空間５０を形成する工程である。
【００８０】
第２昇温工程は、図９中のｔ５で示す時間に行われる工程で、溶融炉内の温度を排気温度Ｔｅより所定温度（第２溶融温度）Ｔｍ２にまで上昇させる工程である。
【００８１】
第３保温工程は、図９中のｔ６で示す時間に行われる工程で、溶融炉内の温度を第２溶融温度Ｔｍ２に維持する工程である。
【００８２】
第３保温工程においては、第２軟化点以上の所定温度Ｔｍ２で第２熱接着剤を一旦溶融させることで、仕切り４２０を変形させて、通気路６００を塞ぐ隔壁４２を形成する。具体的には、第１パネル２０及び第２パネル３０は、溶融炉内で、第２溶融温度Ｔｍ２で所定時間（第２溶融時間）ｔ６加熱される。
【００８３】
仕切り４２０は、第２熱接着剤を含んでいるから、第２軟化点以上の所定温度（第２溶融温度）Ｔｍ２で第２熱接着剤を一旦溶融させることで、仕切り４２０を変形させて、図１及び図２に示す隔壁４２を形成することができる。なお、第１溶融温度Ｔｍ１は、第２溶融温度Ｔｍ２より低くしている。これによって、枠体４１０で第１パネル２０と第２パネル３０とを接合する際に、仕切り４２０が変形して通気路６００が塞がれることを防止できる。
【００８４】
第２溶融温度Ｔｍ２及び第２溶融時間ｔ６は、第２熱接着剤が軟化し、通気路６００を塞ぐ隔壁４２が形成されるように設定される。第２溶融温度Ｔｍ２の下限は、第２軟化点（４３４℃）である。ただし、封止工程では、接合工程とは異なり、仕切り４２０を変形させることを目的としているから、第２溶融温度Ｔｍ２は、第１溶融温度（４４０℃）Ｔｍ１より高くしている。例えば、第２溶融温度Ｔｍ２は、４６０℃に設定される。また、第２溶融時間ｔ６は、例えば、３０分である。
【００８５】
第２降温工程は、図９中のｔ７で示す時間に行われる工程で、溶融炉内の温度を第２溶融温度Ｔｍ２より常温まで下降させる工程である。
【００８６】
第２降温工程の終了後、溶融炉内よりガラスパネルユニット１０が取り出される。
【００８７】
このようにして得られるガラスパネルユニット１０は、図２に示されるように、第１パネル２０と、第２パネル３０と、シール４０と、減圧空間５０と、第２空間５２０と、ガス吸着体６０と、複数のピラー７０と、閉塞部材８０と、を備える。
【００８８】
減圧空間５０は、上述したように、第２空間５２０、及び排気口７００を介して第１空間５１０を排気することで形成される。換言すれば、減圧空間５０は、圧力（真空度）が所定値以下の第１空間５１０である。所定値は、例えば、０．１Ｐａである。減圧空間５０は、第１パネル２０と第２パネル３０とシール４０とで完全に密閉されているから、第２空間５２０及び排気口７００から分離されている。
【００８９】
シール４０は、減圧空間５０を完全に囲むとともに、第１パネル２０と第２パネル３０とを気密に接合する。シール４０は、枠状であり、第１部分４１と、第２部分（隔壁４２）と、を有する。第１部分４１は、枠体４１０において減圧空間５０に対応する部分である。つまり、第１部分４１は、枠体４１０において減圧空間５０に面している部分である。第２部分は、仕切り４２０を変形することで得られる隔壁４２である。
【００９０】
また、接合工程（特に第１保温工程）において、下方に凸となるように反っていた第１パネル２０が若干軟化して、第１パネル２０の反りの程度が小さくなるかあるいは反りがなくなり、平坦性を有するガラスパネルユニット１０が得られる。これにあたり、反りを有する第１パネル２０が上側に位置し、第２パネル３０が下側に位置する状態で加熱するため、第１パネル２０が自重により平坦又は略平坦となる。この結果、第１パネル２０及び第２パネル３０と熱接着剤（枠体４１０及び仕切り４２０）との間に隙間が形成されないようにするために、第１パネル２０と第２パネル３０とを強固に挟むクリップが不要となる。これにより、ガラスパネルユニット１０の製造コストの低減及び製造工程の簡略化が図られる。
【００９１】
次に、第二実施形態のガラスパネルユニット１０の製造方法について、図１１に基づいて説明する。なお、第二実施形態のガラスパネルユニット１０の製造方法は、第一実施形態のガラスパネルユニット１０の製造方法と大部分において同じである。このため、第一実施形態と重複する説明については説明を省略する。
【００９２】
第一実施形態においては、第１パネル２０及び第２パネル３０と熱接着剤（枠体４１０及び仕切り４２０）との間に隙間が形成されないようにするために、第１パネル２０と第２パネル３０とを強固に挟むクリップが用いられていなかった。
【００９３】
これに対し、第二実施形態では、シールヘッド８２０を第２パネル３０に密着させるために第１パネル２０と第２パネル３０とを挟むクリップ９１０が、シールヘッド８２０と一体に形成されている。このクリップ９１０により、シールヘッド８２０が第２パネル３０に密着するのみならず、第１パネル２０と第２パネル３０とが挟まれて、第１パネル２０及び第２パネル３０と熱接着剤との間に隙間が形成されにくくなる。
【００９４】
次に、第三実施形態のガラスパネルユニット１０の製造方法について、図１２に基づいて説明する。なお、第三実施形態のガラスパネルユニット１０の製造方法は、第一実施形態のガラスパネルユニット１０の製造方法と大部分において同じである。このため、第一実施形態と重複する説明については説明を省略する。
【００９５】
第一実施形態においては、組立品１００の第１パネル２０は、第１ガラス板２１の凸となる側の板面（第１面）が第２パネル３０に対向するように配置されていた。これに対し、第三実施形態では、組立品１００の第１パネル２０は、第１ガラス板２１の凹となる側の板面（第１面）が第２パネル３０に対向するように配置されている。第１ガラス板２１は、熱強化ガラスである。
【００９６】
第三実施形態では、第１保温工程において、第１パネル２０の軟化に伴い、下方に凹となるように反っている第１パネル２０は、両端部の熱接着剤に接触している部分が支点となり、第２パネル３０上のピラー７０の上方に位置している中間部が自重により下降する。この中間部は、第２パネル３０上のピラー７０に載置されるまで下降し、ピラー７０に載置されて下降が停止する。これにより、第１パネル２０は、熱接着剤とピラー７０の全て又は大部分に支持されて、反りの程度が小さくなるかあるいは反りがなくなる。
【００９７】
次に、第一実施形態〜第三実施形態の変形例について説明する。
【００９８】
上記実施形態では、ガラスパネルユニット１０は矩形状であるが、ガラスパネルユニット１０は、円形状や多角形状など所望の形状であってもよい。つまり、第１パネル２０、第２パネル３０、及びシール４０は、矩形状ではなく、円形状や多角形状など所望の形状であってもよい。なお、第１パネル２０、第２パネル３０、枠体４１０、及び、隔壁４２のそれぞれの形状は、上記実施形態の形状に限定されず、所望の形状のガラスパネルユニット１０が得られるような形状であればよい。なお、ガラスパネルユニット１０の形状や大きさは、ガラスパネルユニット１０の用途に応じて決定される。
【００９９】
また、第１パネル２０の第１ガラス板２１の第１面及び第２面はいずれも平面に限定されない。同様に、第２パネル３０の第２ガラス板３１の第１面及び第２面はいずれも平面に限定されない。
【０１００】
また、第１パネル２０の第１ガラス板２１と第２パネル３０の第２ガラス板３１とは同じ平面形状及び平面サイズを有していなくてもよい。また、第１ガラス板２１と第２ガラス板３１とは同じ厚みを有していなくてもよい。また、第１ガラス板２１と第２ガラス板３１とは同じ材料で形成されていなくてもよい。
【０１０１】
また、シール４０は、第１パネル２０及び第２パネル３０と同じ平面形状を有していなくてもよい。同様に、枠体４１０は、第１パネル２０及び第２パネル３０と同じ平面形状を有していなくてもよい。
【０１０２】
また、第１パネル２０は、さらに、所望の物理特性を有して第１ガラス板２１の第２面に形成されるコーティングを備えていてもよい。あるいは、第１パネル２０は、コーティング２２を備えていなくてもよい。つまり、第１パネル２０は、第１ガラス板２１のみで構成されていてもよい。
【０１０３】
また、第２パネル３０は、さらに、所望の物理特性を有するコーティングを備えていてもよい。コーティングは、例えば、第２ガラス板３１の第１面及び第２面にそれぞれ形成される薄膜の少なくとも一方を備えていればよい。コーティングは、例えば、特定波長の光を反射する膜赤外線反射膜、紫外線反射膜などである。
【０１０４】
上記実施形態では、枠体４１０は、第１熱接着剤で形成されている。ただし、枠体４１０は、第１熱接着剤に加えて、芯材等の他の要素を備えていてもよい。つまり、枠体４１０は、第１熱接着剤を含んでいればよい。また、上記実施形態では、枠体４１０は、第２パネル３０のほぼすべての領域を囲うように形成されている。しかしながら、枠体４１０は、第２パネル３０上の所定の領域を囲うように形成されていればよい。つまり、枠体４１０は、第２パネル３０のほぼすべての領域を囲うように形成されている必要はない。
【０１０５】
上記実施形態では、仕切り４２０は、第２熱接着剤で形成されている。ただし、仕切り４２０は、第２熱接着剤に加えて、芯材等の他の要素を備えていてもよい。つまり、仕切り４２０は、第２熱接着剤を含んでいればよい。
【０１０６】
第１接着剤及び第２熱接着剤は、ガラスフリットに限定されず、例えば、低融点金属や、ホットメルト接着材などであってもよい。また、第１接着剤の材料が、第２熱接着剤の材料と異なってもよい。
【０１０７】
上記実施形態では、内部空間５００は、一つの第１空間５１０と一つの第２空間５２０とに仕切られている。ただし、内部空間５００は、１以上の第１空間５１０と１以上の第２空間５２０とに仕切られていてもよい。
【０１０８】
上記実施形態では、枠体４１０、ガス吸着体６０、及び仕切り４２０の加熱に溶融炉を利用している。しかしながら、加熱は、適宜の加熱手段で行うことができる。加熱手段は、例えば、レーザや、熱源に接続された伝熱板などである。
【０１０９】
上記実施形態では、排気口７００は、第２パネル３０に形成されている。しかし、排気口７００は、第１パネル２０の第１ガラス板２１に形成されていてもよいし、枠体４１０に形成されていてもよい。
【０１１０】
上記実施形態では、第２パネル３０の上に載置されたピラー７０の第２パネル３０の上面からの高さは、第２パネル３０の上に載置された熱接着剤の第２パネル３０の上面からの高さと等しいものであったが、特に等しくなくてもよい。
【０１１１】
上記実施形態では、第１パネル２０が有する反りは、比Ｈ／Ｌが０．２％程度となる反りであったが、この反りの比Ｈ／Ｌの具体的な数値は限定されない。
【０１１２】
以上述べた実施形態及び変形例から明らかなように、第１の態様のガラスパネルユニット（１０）の製造方法は、接着剤配置工程と、ピラー形成工程と、組立品形成工程と、接合工程と、減圧工程と、封止工程と、を備える。
【０１１３】
接着剤配置工程は、第１ガラス板（２１）を含み所定の反りを有する第１パネル（２０）又は第２ガラス板（３１）を含む第２パネル（３０）の上に、熱接着剤を配置する工程である。
【０１１４】
ピラー形成工程は、第１パネル（２０）又は第２パネル（３０）の上に、ピラー（７０）を配置する工程である。
【０１１５】
組立品形成工程は、第１パネル（２０）に対向させて第２パネル（３０）を配置し、組立品（１００）を形成する工程である。組立品（１００）は、第１パネル（２０）と第２パネル（３０）と熱接着剤とピラー（７０）とを含み、かつ、第１パネル（２０）と第２パネル（３０）と熱接着剤のうちの少なくともいずれかに形成される排気口（７００）と、を有する。
【０１１６】
接合工程は、第１パネル（２０）が上側に位置し第２パネル（３０）が下側に位置する状態で、組立品（１００）を加熱して熱接着剤を溶融させ、熱接着剤により第１パネル（２０）と第２パネル（３０）とを接合し、排気口（７００）を除いて第１パネル（２０）と第２パネル（３０）と熱接着剤の溶融物とで囲まれた内部空間（５００）を形成する工程である。
【０１１７】
減圧工程は、内部空間（５００）の気体を排出して内部空間（５００）を減圧する工程である。
【０１１８】
封止工程は、減圧した状態を維持したまま、排気口（７００）を閉塞して、内部空間（５００）を封止し、密閉された減圧空間（５０）を形成する工程である。
【０１１９】
第１の態様のガラスパネルユニット（１０）の製造方法によれば、第１パネル（２０）が自重により平坦又は略平坦となる。この結果、第１パネル（２０）の端部と第２パネル（３０）の熱接着剤との間の隙間を強制的に閉じるための第１パネル２０と第２パネル３０とを強固に挟むクリップが不要となり、製造コストの低減及び製造工程の簡略化が図られる。
【０１２０】
第２の態様のガラスパネルユニット（１０）の製造方法は、第１の態様との組み合わせにより実現され得る。第２の態様のガラスパネルユニット（１０）の製造方法は、第１ガラス板（２１）の凸となる側の板面にＬｏｗ−Ｅ膜がコーティングされている。組立品形成工程において、第１ガラス板（２１）の凸となる側の板面が第２パネル（３０）に対向するように配置される。
【０１２１】
第２の態様のガラスパネルユニット（１０）の製造方法によれば、下方に凸となった第１パネル（２０）が平坦又は略平坦となる。
【０１２２】
第３の態様のガラスパネルユニット（１０）の製造方法は、第１の態様との組み合わせにより実現され得る。第３の態様のガラスパネルユニット（１０）の製造方法は、組立品形成工程において、第１ガラス板（２１）の凹となる側の板面が第２パネル（３０）に対向するように配置される。
【０１２３】
第３の態様のガラスパネルユニット（１０）の製造方法によれば、下方に凹となった第１パネル（２０）が平坦又は略平坦となる。
【符号の説明】
【０１２４】
１０  ガラスパネルユニット
２０  第１パネル
２１  第１ガラス板
３０  第２パネル
３１  第２ガラス板
５０  減圧空間
７０  ピラー
１００  組立品
５００  内部空間
７００  排気口
【図１】
2019230218.tif 000003
【図２】
2019230218.tif 000004
【図３】
2019230218.tif 000005
【図４】
2019230218.tif 000006
【図５】
2019230218.tif 000007
【図６】
2019230218.tif 000008
【図７】
2019230218.tif 000009
【図８】
2019230218.tif 000010
【図９】
2019230218.tif 000011
【図１０】
2019230218.tif 000012
【図１１】
2019230218.tif 000013
【図１２】
2019230218.tif 000014
【国際調査報告】
2019230218.tif 000015
2019230218.tif 000016
2019230218.tif 000017
2019230218.tif 000018